(57)【要約】本発明の主題は、特にウインドウを製造することを意図したソーダ石灰ケイ酸塩タイプのガラス組成物であって、下記の着色剤を以下に記載の重量限度内：      Ｆｅ２Ｏ３（鉄の全量）      ０．２〜０．４５％      Ｓｅ                              ２〜８ｐｐｍ      ＣоＯ                          ０〜２０ｐｐｍ      ＮｉＯ                          ０〜８０ｐｐｍで含み、前記着色剤が、次の関係：0.7 < (200 × NiO) + (5000 × Se) + (6 × Fe3+) / (875 × CoO) + (24 × Fe2+) < 1.6を満たし、式中、ＮｉＯ、Ｓｅ、Ｆｅ３＋、ＣоＯ及びＦｅ２＋の含有量はｐｐｍで表され、Ｆｅ３＋はＦｅ２Ｏ３の形で表される第２鉄イオンの含有量であり、Ｆｅ２＋はＦｅＯの形で表される第１鉄イオンの含有量であり、前記組成物が、３．８５ｍｍの厚さで測定した時、０．２８〜０．５の間で変動するレドックス値、６５％よりも大きな光源Ａにおける全光透過率（ＴＬＡ）及び１．２５よりも大きな選択性（ＳＥ）を有しているガラス組成物にある。本発明の主題はまた、上述の組成物から製造された少なくとも１枚の板ガラスから構成されたウインドウにある。【特許請求の範囲】
【請求項１】
特にウインドウを製造するためのソーダ石灰ケイ酸塩タイプのガラス組成物であって、
下記の成分を以下に記載の重量限度内：
ＳｉＯ２                        ６４〜７５％
Ａｌ２Ｏ３                          ０〜５％
Ｂ２Ｏ３                            ０〜５％
ＣａＯ                            ５〜１５％
ＭｇＯ                              ０〜５％
Ｎａ２Ｏ                        １０〜１８％
Ｋ２Ｏ                              ０〜５％
で、かつ下記の着色剤を以下に記載の重量限度内：
Ｆｅ２Ｏ３（鉄の全量）    ０．２〜０．４５％
Ｓｅ                            ２〜８ｐｐｍ
ＣоＯ                        ０〜２０ｐｐｍ
ＮｉＯ                        ０〜８０ｐｐｍ
で含み、前記着色剤が、次の関係：
0.7 < (200 × NiO) + (5000 × Se) + (6 × Fe3+) / (875 × CoO) + (24 × Fe2+) < 1.6
を満たし、式中、
ＮｉＯ、Ｓｅ、Ｆｅ３＋、ＣоＯ及びＦｅ２＋の含有量は、ｐｐｍで表され、
Ｆｅ３＋は、Ｆｅ２Ｏ３の形で表される第２鉄イオンの含有量であり、
Ｆｅ２＋は、ＦｅＯの形で表される第１鉄イオンの含有量であり、
前記組成物が、３．８５ｍｍの厚さで測定した時、０．２８〜０．５の間で変動するレドックス値、６５％よりも大きな光源Ａにおける全光透過率（ＴＬＡ）及び１．２５よりも大きな選択性（ＳＥ）を有していることを特徴とするガラス組成物。
【請求項２】
Ｆｅ２Ｏ３（鉄の全量）      ０．２〜０．３％
Ｓｅ                            ２〜８ｐｐｍ
ＣоＯ                        ０〜２０ｐｐｍ
ＮｉＯ                          ０〜５ｐｐｍ
を含み、かつ０．４よりも大、好ましくは０．４５よりも大であるレドックス値を有していることを特徴とする請求項１に記載のガラス組成物。
【請求項３】
１％未満の刺激純度を有していることを特徴とする請求項２に記載のガラス組成物。
【請求項４】
ＮｉＯを含まず、かつ
Ｆｅ２Ｏ３（鉄の全量）      ０．２〜０．２５％
Ｓｅ                              ４〜７ｐｐｍ
ＣоＯ                        １０〜２０ｐｐｍ
を含むことを特徴とする請求項２又は３に記載のガラス組成物。
【請求項５】
Ｆｅ２Ｏ３（鉄の全量）    ０．３５〜０．４５％
Ｓｅ                              ２〜８ｐｐｍ
ＣоＯ                          ０〜１０ｐｐｍ
ＮｉＯ                          ０〜８０ｐｐｍ
を含み、かつ０．３４よりも大きいかもしくはそれに等しいレドックス値を有していることを特徴とする請求項１に記載のガラス組成物。
【請求項６】
１．３よりも大きな選択性を有していることを特徴とする請求項１又は５に記載のガラス組成物。
【請求項７】
Ｆｅ２Ｏ３（鉄の全量）    ０．３９〜０．４５％
Ｓｅ                              ３〜６ｐｐｍ
ＣоＯ                            ０〜６ｐｐｍ
ＮｉＯ                          ０〜１５ｐｐｍ
を含むことを特徴とする請求項５又は６に記載のガラス組成物。
【請求項８】
２％未満もしくはそれに等しい刺激純度を有していることを特徴とする請求項１に記載のガラス組成物。
【請求項９】
少なくとも９４、好ましくは９６よりも大きな演色評価数（Ｒａ）を有していることを特徴とする請求項１に記載のガラス組成物。
【請求項１０】
ＣｅＯ２、ＴｉＯ２、Ｖ２Ｏ５、ＷＯ３及びＬａ２Ｏ３から選ばれた少なくとも１種類の光学吸収剤をさらに含むことを特徴とする請求項１〜９のいずれか１項に記載のガラス組成物。
【請求項１１】
前記光学吸収剤の合計含有量が１重量％未満であることを特徴とする請求項１０に記載のガラス組成物。
【請求項１２】
請求項１〜１１のいずれか１項に記載のガラス組成物によってその化学組成が規定される少なくとも１枚の板ガラスを含むことを特徴とするウインドウ。
【請求項１３】
前記板ガラスが、０．８〜１０ｍｍの範囲で変化可能な厚さを有していることを特徴とする請求項１２に記載のウインドウ。
【請求項１４】
前記板ガラスが、３．８５ｍｍの厚さの時、少なくとも７０％の、光源Ａにおける全光透過率（ＴＬＡ）を有していることを特徴とする請求項１３に記載のウインドウ。
【発明の詳細な説明】
【技術分野】
【０００１】
本発明は、青色、灰色又は青銅色の色合いを有し、高い光透過率及び適度のエネルギー透過率を示す中性ガラスの製造を意図した、ソーダ石灰ケイ酸塩タイプのガラス組成物に関する。本発明は次のような用途に限定されるものではないけれども、自動車における使用、特に自動車のフロント部に配置される風防ガラスやサイドウインドウの形成を参照して特に詳細に記載することとする。
【背景技術】
【０００２】
自動車産業用に意図されたウインドウにはいろいろな種類の要件が課されている。光学的性質に関して言えば、これらの要件は、風防ガラスの光透過率の場合におけるように規制によって管理されているか、さもなければ、例えばできる限り低いエネルギー透過率を呈示するガラスを使用することによって旅客室（パッセンジャー・コンパートメント）の内部の熱を制限するということが問題である場合、ユーザーの快適さに関係している。
【０００３】
光透過率やエネルギー透過率に関する要件はさておいて、自動車のフロント部に配置されるウインドウは、とりわけ主波長や純度に関係した色に関して、自動車製造業者の審美的要望を満足させなければならない。
【０００４】
青色、灰色又は青銅色のガラスを得るためには、ガラスマトリックスを製造するために溶融させることが意図されているバッチ材料に対して着色剤を添加することが知られており、また、着色剤は、例えば、鉄、セレン、ニッケル、コバルト、クロム、マンガン又は希土類金属、例えばセリウムもしくはエルビウムである。
【０００５】
しかしながら、波長領域や刺激純度における特定の色と特定の特性、例えば光透過率及びエネルギー透過率のごときファクターとが明確に規定された数値範囲内で組み合わさったガラスを得ることは、依然として困難である。なぜならば、着色剤を添加するかもしくはある着色剤を別のものと置換すること及び（又は）組成物中の着色剤の量もしくは相対的な比率を変更することによってガラスの色が変化させられるばかりでなく、そのような色の変化がガラスの光透過率や構造的品質に悪影響を及ぼすということが認められているからである。例えば、赤外線や紫外線の吸収を改善することを目的としてソーダ石灰ケイ酸塩組成物中の酸化鉄の含有量を増加させた場合、刺激純度の増加によって明らかになるのであるが、かなり緑色に着色されたガラスが得られることとなる。
【０００６】
自動車産業の分野では、車体全体にウインドウを調和させて一体化させることを目的として、刺激純度をできる限り低くした中性の色合いをもったウインドウが現在の傾向となっている。
【０００７】
酸化鉄、酸化コバルトならびにセレン及び（又は）ニッケル酸化物を含有する組成物から得た中性灰色のガラスは、すでに知られている。
【０００８】
ＷＯ−Ａ−９６／０４２１２は、０．３〜０．７％の全鉄（Ｆｅ２Ｏ３）、３〜２５ｐｐｍのコバルト（Ｃо３Ｏ４）、０．５〜１０ｐｐｍのセレン及び任意に酸化ニッケル及び（又は）酸化チタンを含む、自動車用の中性色のガラス組成物を開示している。得られるガラスは、６％未満の刺激純度を有している。
【０００９】
ＥＰ−Ａ−０６５３３８６には、自動車用に使用することができる灰色ガラスを得るための組成物が提案されている。このガラスは、０．３〜０．７％の酸化鉄、３〜５０ｐｐｍの酸化コバルト及び１〜１５ｐｐｍのセレンを含むか、さもなければ０．１５〜０．６％の酸化鉄、１５〜５５ｐｐｍの酸化コバルト、２５〜３５０ｐｐｍの酸化ニッケル及び任意に５ｐｐｍまでのセレンを含むことを特徴としている。
【００１０】
ＥＰ−Ａ−０６７７４９２は、光源Ｃ下において１．６％未満の純度を有する灰緑色のガラスを開示している。このガラスは、０．４５〜０．９５％の酸化鉄、８〜３０ｐｐｍのコバルト及び１種類以上の下記の化合物：セレン（０〜１０ｐｐｍ）、ＭｎＯ２（０〜０．５％）及びＮｉＯ（０〜３０ｐｐｍ）を含有する組成物から得られる。
【００１１】
ＥＰ−Ａ−２７３８２３９は、０．２５〜０．６０％の鉄、１０〜４０ｐｐｍのコバルト及び５〜３０ｐｐｍのセレンを含有するものであって、帯緑色から帯青色の間で色合いが変動する鮮やかな灰色のガラス組成物を開示している。このガラスは、６％を上回らないガラス刺激純度及び１．１よりも大きい選択性を有している。
【００１２】
またＷＯ−Ａ−００／７６９２８から、酸化鉄（０．３〜０．７％）、セレン（１〜１５ｐｐｍ）及び任意に酸化コバルト（０〜１５ｐｐｍ）を含有する組成物から中性灰色ガラスを得ることができることも知られている。このようにして製造されるガラスは、６未満の標準色シフトを呈示する。
【００１３】
自動車の製造業者の場合、ウインドウについて増えつつある要求に直面している。したがって、彼らが希望していることは、着色ガラスであって、光学的及びエネルギー的性質を有することに加えて、車の外側にいる観察者が、例えば座席の布帛やダッシュボードのような車内部の構成要素についての色をそのまま修飾なしの形で視認できるような着色ガラスを入手可能となすことである。視認能力を低下させないことについてのガラスの性質は、欧州標準ＥＮ４１０：１９３８において規定されている《演色評価数》によって測定される。したがって、演色評価数が１００に近い場合には、旅客室の内部にいる観察者によって視認される構成要素の色と室外にいる観察者によって視認されるその色との間において差異が存在しなくなる。
【発明の開示】
【発明が解決しようとする課題】
【００１４】
本発明の１つの目的は、ソーダ石灰ケイ酸塩タイプのものであって、青色、灰色もしくは青銅色の色合いでごく中性色に着色されており、自動車のフロントウインドウ、特に風防ガラスとして使用するのに適合した光源Ａにおける全光透過率（ＴＬＡ）及び満足すべき全エネルギー透過率（ＴＥ）を有しており、さらに高い演色評価数を有しているガラス組成物を提供することにある。
【００１５】
本発明のもう１つの目的は、標準フロートガラスについて通常使用されているものと同様な酸化還元条件下でかつ同様なコストで、フロートガラス法を使用して金属浴の表面上でシートの形に成形することのできるガラス組成物を提供することにある。
【課題を解決するための手段】
【００１６】
上記の目的は、本発明によれば、ソーダ石灰ケイ酸塩タイプのガラス組成物であって、
下記の成分を以下に記載の重量限度内：
ＳｉＯ２                          ６４〜７５％
Ａｌ２Ｏ３                            ０〜５％
Ｂ２Ｏ３                              ０〜５％
ＣａＯ                              ５〜１５％
ＭｇＯ                                ０〜５％
Ｎａ２Ｏ                          １０〜１８％
Ｋ２Ｏ                                ０〜５％
で、かつ下記の着色剤を以下に記載の重量限度内：
Ｆｅ２Ｏ３（鉄の全量）      ０．２〜０．４５％
Ｓｅ                              ２〜８ｐｐｍ
ＣоＯ                          ０〜２０ｐｐｍ
ＮｉＯ                          ０〜８０ｐｐｍ
で含み、前記着色剤が、次の関係：
0.7 < (200 × NiO) + (5000 × Se) + (6 × Fe3+) / (875 × CoO) + (24 × Fe2+) < 1.6
を満たし、式中、
ＮｉＯ、Ｓｅ、Ｆｅ３＋、ＣоＯ及びＦｅ２＋の含有量は、ｐｐｍで表され、
Ｆｅ３＋は、Ｆｅ２Ｏ３の形で表される第２鉄イオンの含有量であり、
Ｆｅ２＋は、ＦｅＯの形で表される第１鉄イオンの含有量であり、
前記組成物が、３．８５ｍｍの厚さで測定した時、０．２８〜０．５の間で変動するレドックス値、６５％よりも大きな光源Ａにおける全光透過率（ＴＬＡ）及び１．２５よりも大きな選択性（ＳＥ）を有していることを特徴とするガラス組成物によって達成することができる。
【発明を実施するための最良の形態】
【００１７】
本発明の概念において、選択性ＳＥは、３．８５ｍｍのガラス厚さの場合の、光源Ａにおける全光透過率（ＴＬＡ）とエネルギー透過率（ＴＥ）の比率として規定される。
【００１８】
同様に、レドックス値は、Ｆｅ２Ｏ３の形で表される合計鉄含有量に対するＦｅＯ含有量の比率として規定され、また、その際、含有量は、重量％で表されるものとする。
【００１９】
以下において、Ｒ１は、次のような比率を意味する。
(200 × NiO) + (5000 × Se) + (6 × Fe2O3) / (875 × CoO) + (24 × FeO)
【００２０】
本発明によるガラス組成物は、２％未満もしくはそれに等しく、好ましくは１％未満である刺激純度を有している。
【００２１】
一般的に、このガラス組成物は、中性灰色であり、その色合いは、上記したような着色剤のそれぞれの含有量によってバランスされている。その主波長（λｄ）によって規定される色合いは、上記した限度内で着色剤を保持することによってコントロールが可能である。したがって、上記した着色剤の比率の値が、
０．８未満である時には、青色の色合い（約４９０〜５００ｎｍのλｄ）が得られ、
０．８〜１．２５の間の時には、形成されるガラスは灰色であり、特定の色合いが備わっておらず、
１．２５よりも大きい時には、青銅色の色合い（約５４０〜５６０ｎｍのλｄ）が得られる。
【００２２】
ここで強調されるべき点は、ＮｉＯの奏する役割であり、この化合物は、色合いを広範囲にわたって変更することを可能とし、しかし、その際、Ｓｅ及びＣоＯが行い得るように、光透過率を顕著に低下させるようなことはない。さらに、使用されたＮｉＯ含有量は、低いままであり、硫化ニッケルビーズ（微小球）の形成のために使用されるイオウ含有化合物、例えばガラス精錬剤として使用される硫酸塩とＮｉＯが結合する危険性を下げることができる。これらのビーズがガラスの内部に存在していると、強化処理工程を経た後で、ウインドウを太陽光に長期間にわったって曝露したときにそのウインドウが破損を被る傾向がある。
【００２３】
本発明による第１のシリーズに属する好ましい組成物では、１％未満の純度及び少なくとも９６の演色評価数を有する中性灰色のガラスを得ることが可能となる。これらの組成物は、下記の着色剤を次のような重量限度内：
Ｆｅ２Ｏ３（鉄の全量）        ０．２〜０．３％
Ｓｅ                              ２〜８ｐｐｍ
ＣоＯ                          ０〜２０ｐｐｍ
ＮｉＯ                            ０〜５ｐｐｍ
で含み、かつ０．４よりも大、好ましくは０．４５よりも大であるレドックス値を有している。
【００２４】
特に好ましいガラス組成物は、ＮｉＯを有しておらず、
Ｆｅ２Ｏ３（鉄の全量）      ０．２〜０．２５％
Ｓｅ                              ４〜７ｐｐｍ
ＣоＯ                        １０〜２０ｐｐｍ
を含んでいる。
【００２５】
本発明による第２のシリーズに属する好ましい組成物では、１．３よりも大、有利には１．３５よりも大である選択性をもったガラス組成物を得ることが可能となる。このような組成物では、旅客室内の人たちの熱的快適さと関係があり、かつ光の透過率に関係がある要求を満たす自動車用ウインドウを形成することが可能となる。これらの組成物は、下記の着色剤を次のような重量限度内：
Ｆｅ２Ｏ３（鉄の全量）    ０．３５〜０．４５％
Ｓｅ                              ２〜８ｐｐｍ
ＣоＯ                          ０〜１０ｐｐｍ
ＮｉＯ                          ０〜８０ｐｐｍ
で含み、かつ０．３４よりも大きいかもしくはそれに等しいレドックス値を有している。
【００２６】
特に好ましいガラス組成物は、
Ｆｅ２Ｏ３（鉄の全量）    ０．３９〜０．４５％
Ｓｅ                              ３〜６ｐｐｍ
ＣоＯ                            ０〜６ｐｐｍ
ＮｉＯ                          ０〜１５ｐｐｍ
を含んでいる。
【００２７】
本発明によるガラス組成物では、少なくとも９４に等しく、よりしばしば、９６よりも大きくない高い演色評価数を有しているガラスを形成することが可能である。この評価数は、ＥＮ４１０：１９９８に従って規定されるものであるが、供試ガラスのウインドウについて、参照光源（Ｄ６５）によって照明された所定の色をもった対照見本からの色合いの変動を評価することが可能である。９０よりも大きな評価数をもったガラスは、非常に良好な演色性を有していると考察される。
【００２８】
本発明によるガラスにおいて、シリカは、次のような理由があるために、非常に狭い限度内で保持されるのが一般的である：約７５％を上回ると、ガラスの粘度とそのガラスが不透明化する能力が大幅に増加するので、ガラスを溶融させ、溶融スズの浴の上で流動させることがより困難となり、一方、６４％を下回ると、ガラスの耐加水分解性が迅速に低下する。
【００２９】
ガラスにおけるこのような耐加水分解性の低下は、Ａｌ２Ｏ３の導入によって少なくとも一部については埋め合わせることが可能であるけれども、この酸化物が粘度の増加に寄与し、可視部における透過率を低下させる。結果として、Ａｌ２Ｏ３を非常に僅かな量で使用することしか想定されない。
【００３０】
アルカリ金属酸化物Ｎａ２Ｏ及びＫ２Ｏは、ガラスの溶融を促進する。Ｋ２Ｏは、約５％を上回ると組成物の高コスト化の問題が発生するので、約５％までで使用することができる。Ｎａ２Ｏ及びＫ２Ｏ含有量の合計は、重量％で表して、好ましくは１３％に等しいかもしくはそれ以上である。
【００３１】
アルカリ土類金属の酸化物は、本発明によるガラスの性質を得る際のキー的役割を果たす。
【００３２】
酸化物ＭｇＯに関して、本発明の第１の態様に従うと、特に経済的な理由のため、その含有量は有利には２％よりも大である。
【００３３】
もう１つの態様に従うと、ＭｇＯの含有量は、２％未満である。なぜなら、ＭｇＯの含有量を２％に制限した場合、ＦｅＯ吸収帯における最大値をより長波長側にシフトさせる効果があるので、可視領域における透過率を損なうことなく赤外吸収性を増加させ得るということが立証されているからである。粘度において重要な役割を果たすところのＭｇＯを完全に省略した場合には、少なくとも部分的に、Ｎａ２Ｏ及び（又は）ＳｉＯ２の含有量を増加させることによって埋め合わせることができる。
【００３４】
ＢａＯをもって光透過率を増加させることが可能となり、また、本発明に従うと、４％未満の含有量で組成物に添加することができる。なぜなら、ＢａＯは、ガラスの粘度に対する効果がＭｇＯ及びＣａＯに比較してかなり小規模であるからである。本発明の概念の中では、ＢａＯの増加によって、アルカリ金属酸化物、ＭｇＯ及び特にＣａＯが本質的に損なわれることとなる。そのために、ＢａＯにおいて任意の顕著な増加が発生した場合、とりわけ低温において、ガラスの粘度の増加に寄与することが可能である。さらに加えて、高い割合でＢａＯを導入した場合、組成物のコストが実質的に増加する。本発明によるガラスは、ＢａＯを含有していないことが好ましい。ガラスがＢａＯを含有するのであるならば、その含有量は、０．５〜３．５重量％であるのが好ましい。
【００３５】
それぞれのアルカリ土類金属の含有量における変動についての上述の制限に従うことは別にして、所望とする透過特性を得るため、ＭｇＯ、ＣａＯ及びＢａＯの重量％の合計を１４％に等しいかもしくはそれ未満の数値に限定することが好ましい。
【００３６】
本発明のガラス組成物は、少なくとも１種類の光学吸収剤、例えばＣｅＯ２、ＴｉＯ２、Ｖ２Ｏ５、ＷＯ３、Ｌａ２Ｏ３などをさらに含むことができる。この（これらの）光学吸収剤の合計含有量は、組成物の１重量％未満、好ましくは０．５重量％未満で維持するのが一般的である。
【００３７】
また、本発明による組成物から得られるガラスは、ガラスの原材料中に含まれる不純物及び（又は）ガラスのバッチ中にリサイクルのカレットを導入すること及び（又は）精錬剤（ＳＯ３、Ｃｌ、Ｓｂ２Ｏ３、Ａｓ２Ｏ３）を使用することに由来するその他の構成成分を１％まで含有することができる。
【００３８】
本発明による組成物から得られるガラスは、所望とする程度の酸化還元（レドックス）を達成可能となす条件下で製造することができ、しかし、レドックス値は、０．５未満で維持される。したがって、このようなガラスは、公知の精錬剤、例えば硫酸塩の存在において製造することができる。溶融を促進するため、また特に、これを機械的に有用なものとなすため、ガラスマトリックスは、有利には、logη＝２であるような粘度ηに対応する温度、すなわち１５００℃未満を有している。さらに好ましくは、特にフロートガラス法を使用してガラスリボンの形をしたガラスを得ることが望ましい場合、マトリックスは、ポイズで表される粘度、例えばlogη＝３．５（Ｔlogη＝３．５）に対応する温度、及び次式：
Ｔlogη＝３．５−Ｔliq＞２０℃、
そして好ましくは、次式：
Ｔlogη＝３．５−Ｔliq＞５０℃
を満足させる液相温度（Ｔliqで表される）を有している。
【実施例】
【００３９】
本発明のいろいろな利点は、以下に記載するガラス組成物の実施例からより良好に認めることができるであろう。
【００４０】
これらの実施例において、３．８５ｍｍの厚さにおいて測定した、下記の性質の数値を記載する。
・光源Ａにおける全光透過率（ＴＬＡ）；
・ＩＳＯ９０５０標準（Parry Moon, air mass 2）に従い２９５〜２１００ｎｍで積算した全エネルギー透過率（ＴＥ）；
・比ＴＬＡ／ＴＥによって規定される選択性（ＳＥ）；
・光源Ｄ６５下における主波長（λｄ）；
・光源Ｄ６５下における刺激純度（ＰＤ６５）；及び
・ＥＮ４１０：１９９８標準によって規定されるような全演色評価数（Ｒａ）（構築に使用したガラス：窓ガラスの光及びソーラー特性の測定）。
【００４１】
光透過率（ＴＬＡ）、主波長（λｄ）及び純度（Ｐ）は、１９３１ＣＩＥ（Commission Internationale de I'Eclairage）の熱量測定参照観察法を使用して計算した。
下記の表に記載のそれぞれの組成物を次のようなガラスマトリックスから調製した。なお、記載の含有量は、重量％で表されており、また、それぞれが、添加された着色剤の全含有量に関して調整するため、シリカでもって補正されている。
【００４２】
ＳｉＯ２                          ７１．００％
Ａｌ２Ｏ３                          ０．７０％
ＣａＯ                              ８．９０％
ＭｇＯ                              ３．８０％
Ｎａ２Ｏ                          １４．１０％
Ｋ２Ｏ                              ０．１０％
【００４３】
記載したガラス組成物のすべて（同一のガラスマトリックスから製造されたもの）について、ポイズで表される粘度、例えばそれぞれlogη＝２及びlogη＝３．５、に対応する温度Ｔlogη＝２及びＴlogη＝３．５ならびに液相温度Ｔliqは同じであり、下記の通りである。
Ｔlogη＝２                            １４１０℃
Ｔlogη＝３．５                        １１００℃
Ｔliq                                  １０６０℃
【００４４】
数字１〜４０で示したガラス組成物は、本発明に従うものである。
【００４５】
例４１〜４４の組成物は、比較例として記載したものである。例４１〜４３は、それぞれ実質的な量のＣоＯ、ＮｉＯ及びＳｅを含有し、かつしたがって本発明の組成物に比較してより低いＲ１比（例４１）又はより高いＲ１比（例４２及び４３）を有している組成物を記載している。例４４の組成物は、相対的に還元性の条件下（低いレドックス値）で調製したものである。
【００４６】
本発明による例１〜４０は、酸化鉄（Ｆｅ２Ｏ３及びＦｅＯの形）、ＣоＯ、ＮｉＯ及びＳｅ着色剤をＲ１比を満足させる比率で使用した場合、極く中性であり（純度≦２％）、高い演色評価数（≧９４）及び高い選択性（≧１．２５）を有し、かつ光学的制約を満足させるガラスを得ることができるということを示している。また、これらの例は、コバルト、ニッケル及びセレンの含有量の僅かな変動には非常に大きな影響力があり、ガラスの主波長を非常に繊細な形でコントロールすること、及び灰色の色合いを介して青色から青銅色までの範囲に及ぶ所望とする色合いを得ることを可能にするということも示している。
【００４７】
例５、１６、１８、２１、２５及び３４〜３７は、上記した第１のシリーズの組成物に属するものでり、少なくとも９６の演色評価数を有する極く中性の灰色ガラス（純度≦１％）を得ることを可能とする。
【００４８】
例１、３、４、６、８〜１２、１５、２０、２２、２６、２８及び３１〜３２に記載した組成物は、上記した第２のシリーズの代表例であり、高い選択性（ＳＥ≧１．３５）を有するガラスを製造することを可能とする。
【００４９】
本発明による組成物から得られるガラスはどれも、板ガラスの製造に常用の技術と互換性を有している。スズ浴上で溶融ガラスをシート成形することによって得られるガラスリボンの厚さは、２０ｍｍまでであることができ、また、一般的に、この厚さは０．８〜１０ｍｍで変更することができる。
【００５０】
ウインドウガラス（ガラスリボンを切断することによって得られる）は、特にそれを自動車用ウインドウとして使用する場合、引き続いて曲げ及び（又は）エナメル加工に供することが可能である。
【００５１】
風防ガラスやサイドウインドウを製造する場合には、最初にガラスリボンを切断して、その厚さが一般に３〜５ｍｍの間で変動するウインドウガラスを作製する。これらの厚さがある場合、ガラスにおいて良好な熱的快適性を保証することができる。問題の風防ガラスやサイドウインドウは、積層によって製造することができる。すなわち、それらの積層体は、複数枚の板ガラスから形成することができ、少なくとも１枚の板ガラスが本発明の組成物から得られたものである。好ましくは、これらのウインドウは、３．８５ｍｍの厚さの時、少なくとも７０％の光源Ａ下全光透過率（ＴＬＡ）を有している少なくとも１枚の板ガラスを有している。
【００５２】
本発明の範囲に包含されるウインドウは、前もって表面処理に供してもよく、さもなければ、例えば、有機系の被膜、例えば引裂け防止性を備えたポリウレタン系フィルムあるいはシーリングのためのフィルムを受理してもよい。
【００５３】
また、これらのウインドウは、熱分解又は化学的気相成長法（ＣＶＤ）又は真空蒸着法を使用して高温化学堆積によって得られる少なくとも１つの金属酸化物層が被覆されていてもよい。
【００５４】
【表１】
2005528311.tif 000002
【００５５】
【表２】
2005528311.tif 000003
【００５６】
【表３】
2005528311.tif 000004
【国際調査報告】
2005528311.tif 000005
2005528311.tif 000006
2005528311.tif 000007
2005528311.tif 000008